(57)【要約】【課題】合成樹脂素材を使用した外壁構造が紫外線による経年劣化やゴミ付着による汚損により再修理を要し、且つ合成樹脂素材の弊害を回避するための壁構造を創作する。【解決手段】木摺板１上の透湿防水紙２に張られた強化ラス３にモルタル下塗り層４を塗着形成し、更に該下塗り層４に敷き込まれたガラス繊維ネット５にモルタル仕上げ層６を塗装し、上記モルタル仕上げ層６の上に、（ａ）炭酸カルシウムを主成分とし、（ｂ）花崗岩の加工砂を骨材とし、（ｃ）シリカを添加剤とし、（ｄ）酸化チタン、酸化鉄たる土弁柄を顔料とし、（ｅ）メチルセルロースを粘稠材として、（ｆ）水と、混和して諸着色相を呈した仕上げ土弁柄漆喰層７を、６〜１５ｍｍ厚さに塗着形成した合成樹脂系素材の使用を回避した建物の外壁構造体を構成した。斯くして、高耐久性があり、合成樹脂素材の有害ガスの発生を回避し、健康的で環境に優しく美麗で安価な土弁柄漆喰外壁構造を達成。【選択図】図１
0003130667.tif 000002
【実用新案登録請求の範囲】
【請求項１】
戸外側の木摺板上の透湿防水紙に張設した強化ラス網にモルタル下塗り層を塗着形成し、
該モルタル下塗り層にガラス繊維ネットを敷き込んでモルタル仕上げ層を塗着形成し、  
更に、上記モルタル仕上げ層の上に、
（ａ）炭酸カルシウムを主成分とし、
（ｂ）花崗岩の加工砂を骨材とし、
（ｃ）シリカを添加剤とし、
（ｄ）酸化チタン、酸化鉄たる土弁柄を顔料とし、
（ｅ）メチルセルロースを粘稠材として、
（ｆ）水と、
混和して諸着色相を呈した仕上げ土弁柄漆喰層を６〜１５ｍｍ厚さに塗着形成した、合成樹脂素材の使用を回避した新築建物の外壁を構成したことを特徴とする建物の土弁柄漆喰外壁構造。
【請求項２】
既存建物の外壁洗浄面上に接着剤層を形成し、
該接着剤層の上に、ガラス繊維ネットを敷き込み、
更に、該ガラス繊維ネットの上に、
（ａ）炭酸カルシウムを主成分とし、
（ｂ）花崗岩の加工砂を骨材とし、
（ｃ）シリカを添加剤とし、
（ｄ）酸化チタン、酸化鉄たる土弁柄を顔料とし、
（ｅ）メチルセルロースを粘稠材として、
（ｆ）水と、
混和して諸着色相を呈した仕上げ土弁柄漆喰層を６〜１５ｍｍ厚さに塗着形成した、合成樹脂素材の使用を回避した既存建物のリフォーム用外壁を構成したことを特徴とする建物の土弁柄漆喰外壁構造。
【考案の詳細な説明】
【技術分野】
【０００１】
本考案は、建物の土弁柄漆喰外壁構造に関するもので、特に、建物の外壁の仕上げ層に天然素材たる炭酸カルシームを主成分とし、骨材、並びに顔料として各種の土弁柄を粘稠材とともに混入し、他方、合成樹脂材の如き石油系素材の使用を回避したところの土弁柄漆喰外壁構造に関するものである。
【背景技術】
【０００２】
従来、モルタル壁等の天然の材料、素材を用いた壁が使用されていたが、このような天然の素材を用いたモルタル壁は経年変化によりひび割れが生じるという欠点が生じた（後記「非特許文献１」参照）
【０００３】
【非特許文献１】２００６年５月１日株式会社山海堂発行「自分でやる住まいの徹底修理術」（第１５３頁）
【特許文献１】特開２００１−３２３６２７号公報（段落００６２）
【特許文献２】実公平０６−０４９６８４号公報（［実施例］の欄、ウレタンコーキング材１７参照）
【０００４】
そこで、上記の如き天然素材から成るモルタルの表面に別途の仕上げ層を塗着して、保護する手法が採用されているが、その中には、合成樹脂素材が包含されているものがあり（上掲「特許文献１」の段落００６２参照）、斯かるものでは、太陽の紫外線照射等の経年変化によって劣化し、再修理を要し、又、合成樹脂素材の石油化学物質による揮発性ガスの発生や静電気によるゴミの付着等の弊害が生じていた。
【０００５】
また、他方、天然素材の割れ易さを避けるためにサイディングを使用する手法も多く採用されているが、このようなサイディングであっても目地の部分にはウレタンコーキング材等の合成樹脂素材で以ってシールがされており（上掲「特許文献２」参照）、斯かる合成樹脂素材も太陽の紫外線照射により３〜５年で塗膜が破壊され、次の修理を余儀無くされていた。
【考案の開示】
【考案が解決しようとする課題】
【０００６】
本考案は、上記従来例の外壁構造が合成樹脂素材を包含しており、斯かる外壁構造においては、太陽の紫外線による経年劣化やゴミ付着による汚損による再修理並びに合成樹脂素材施工に伴う揮発性ガスの発生等を回避するために解決すべき技術的課題が生じてきており、このような課題を解決することが本考案の目的である。  
【課題を解決するための手段】
【０００７】
本考案は上記目的を達成するために提案されたものであり、請求項１記載の考案は、戸外側の木摺板上の透湿防水紙に張設した強化ラス網にモルタル下塗り層を塗着形成し、
該モルタル下塗り層にガラス繊維ネットを敷き込んでモルタル仕上げ層を塗着形成し、  
更に、上記モルタル仕上げ層の上に、
（ａ）炭酸カルシウムを主成分とし、
（ｂ）花崗岩の加工砂を骨材とし、
（ｃ）シリカを添加剤とし、
（ｄ）酸化チタン、酸化鉄たる土弁柄を顔料とし、
（ｅ）メチルセルロースを粘稠材として、
（ｆ）水と、
混和して諸着色相を呈した仕上げ土弁柄漆喰層を６〜１５ｍｍ厚さに塗着形成した、合成樹脂素材の使用を回避した新築建物の外壁を構成した建物の土弁柄漆喰外壁構造を提供するものである。
【０００８】
また、請求項２記載の考案は、既存建物の外壁洗浄面上に接着剤層を形成し、
該接着剤層の上に、ガラス繊維ネットを敷き込み、
更に、該ガラス繊維ネットの上に、
（ａ）炭酸カルシウムを主成分とし、
（ｂ）花崗岩の加工砂を骨材とし、
（ｃ）シリカを添加剤とし、
（ｄ）酸化チタン、酸化鉄たる土弁柄を顔料とし、
（ｅ）メチルセルロースを粘稠材として、
（ｆ）水と、
混和して諸着色相を呈した仕上げ土弁柄漆喰層を６〜１５ｍｍ厚さに塗着形成した、合成樹脂素材の使用を回避した既存建物のリフォーム用外壁を構成した建物の土弁柄漆喰外壁構造を提供するものである。
【考案の効果】
【０００９】
請求項１記載の考案は、炭酸カルシウムを主成分とし、シリカを添加剤として、仕上げ土弁柄漆喰層を形成してあるので天然素材として環境にやさしい雰囲気を醸し出し、湿度や温度の多寡を自ずと調整し、温・湿度の変化に柔軟に対処することができる。
また、酸化チタン、酸化鉄たる土弁柄を顔料とし、メチルセルロースを粘稠材としているので、弁柄の種類や量の加減により各種の色調パターンを創出することができると共に、これ等土弁柄がメチルセルロースにより適切に結合し合って表面を良好に仕上げるので外壁表面の美観が一層維持される。
そして、上記仕上げ土弁柄漆喰層は、天然素材を使用しているので安価で美観を長く保持するので、外壁構造提供に伴う費用を軽減し、該外壁構造の維持管理のコストダウンを図ることができる。
更に、本考案土弁柄漆喰外壁構造は、炭酸カルシウムを主成分とする天然素材を使用し、合成樹脂エマルジョン等の石油系化学材の使用を回避しているので、高耐久性を有し、長期に亘ってメンテナンスを必要としない。
加えて、本考案の仕上げ土弁柄漆喰層をはじめとする土弁柄漆喰外壁構造の材料は、天然素材を用い合成樹脂の使用を避けたので、アレルギー源となる揮発性ガスの発生がなく、健康的で環境に優しく、且つ、静電気が発生しないのでゴミの付着を生じることがなく何時までも清潔で美麗な外観を温存することができる。
更に又、上記仕上げ土弁柄漆喰層を塗着形成させるに当り、モルタル仕上げ層にガラス繊維ネットを張設しているので地震でも割れにくいので耐震性があり、且つ、仕上がった壁面は対衝撃性をも併有している。
また更に、仕上げ土弁柄漆喰層の下地たるモルタル下塗り層及びモルタル仕上げ層を漆喰形式のモルタルに構成すると、該漆喰成分と仕上げ土弁柄漆喰層の炭酸カルシウムとが両々相俟って、過剰な湿度を吸収し、乾燥時には水分を補充せしめ、マイナスイオンを発生させることができる等人畜の健康や生態環境の良好化に資することができる。
【００１０】
請求項２記載の考案は、上記請求項１記載の考案と同様の効果を奏することを期待することができる外、既存建物の外壁の表面に、斯かる土弁柄漆喰外壁を構成するだけで、既存壁の従来持つ各種の欠点を解消して、簡易、迅速、且つ、安価に、建物の土弁柄漆喰外壁構造を提供することができ、美麗で健康や環境に優しい外壁構造を提供することができる。
【考案を実施するための最良の形態】
【００１１】
本考案は、戸外側の木摺板上の透湿防水紙に張設した強化ラス網にモルタル下塗り層を塗着形成し、
該モルタル下塗り層にガラス繊維ネットを敷き込んでモルタル仕上げ層を塗着形成し、  
更に、上記モルタル仕上げ層の上に、
（ａ）炭酸カルシウムを主成分とし、
（ｂ）花崗岩の加工砂を骨材とし、
（ｃ）シリカを添加剤とし、
（ｄ）酸化チタン、酸化鉄たる土弁柄を顔料とし、
（ｅ）メチルセルロースを粘稠材として、
（ｆ）水と、
混和して諸着色相を呈した仕上げ漆喰層を６〜１５ｍｍ厚さに塗着形成した、合成樹脂素材の使用を回避した新築建物の外壁を構成することによって、
高耐久性があり、合成樹脂素材の弊害を回避し、健康的で環境に優しく、美麗で、安価な土弁柄漆喰外壁構造を実現した。
【実施例１】
【００１２】
本考案の適切な実施例を図１に従って詳述する。図中、１は、建物の戸外側に設けた木摺板であり、柱や間柱（図示省略）に所定間隔毎に間隙を置いて支持されている。２は、上記木摺板１に張られた透湿性の防水紙で、適宜、湿潤成分を透過させるものであるが、水の通過を防止する機能を持つものである。３は、上記防水紙２に張設された強化ラス網であって、次のモルタル下塗り層（後述する）を塗る際の支えとなり、且つ、モルタル下塗り層を良好に塗着する粗面を提供するものである。
【００１３】
図中、４はモルタル下塗り層であり、前記強化ラス網３を支えとして、該ラス網３の上からモルタルを塗り込んで強固に下地を構成するものとなる。この実施例で使用するモルタルは、石灰モルタルであり、砂と主成分たる石灰を混和するものであるが、適宜、粘稠性を増加させるために、自然素材の澱粉質のり、デキストリン、メチルセルロース（ｍｅｔｙｌ  ｃｅｌｌｕｌｏｓｅ）等を添加して使用すると一層結合力を強化することができる。
石灰は、通例消石灰（水酸化カルシウム）を用いるが、炭酸カルシウムを使用に供すると、更に良好な漆喰モルタルを構成することができる。
【００１４】
次に、５は上記モルタル下塗り層の上に敷き込ませてなるガラス繊維ネットである。このガラス繊維ネット５は、次のモルタル仕上げ層を塗着形成させる際の付着を良好にさせるための粗面を提供させると共に、該ガラス繊維ネット５の持つ柔軟性により衝撃緩和性能をもたらし、且つ、耐震性能を付与させるものである。
【００１５】
なお、このガラス繊維ネット５は、既存建物の外壁のメンテナンスのための、土弁柄漆喰外壁構造を提供する場合においては、該既存建物の外壁を綺麗に洗浄し、又、外壁の中が損傷している場合には芯部を補修の上、接着剤層を形成し、該接着剤層の上部から、上記ガラス繊維ネット５を敷き込む。このように、新築建物のモルタル下塗り層に対する場合と同様に、既存建物においては、当該建物の外壁に対して、上記ガラス繊維ネット５を介して土弁柄漆喰外壁構造を提供することができる。
【００１６】
図中、６はモルタル仕上げ層であり、上記ガラス繊維ネット５上に、塗着形成されたモルタル層である。このモルタルの素材は上記モルタル下地層４と同様の成分のものを用いる。当該ガラス繊維ネット５上をモルタルが被っていることを確認しつつ、均一に鏝でならしながら塗着を完遂する。新築時には、このモルタル仕上げ層６は、６〜１５ｍｍの厚さで以って形成するのが適切である。
【００１７】
図中、７は、土弁柄漆喰外壁仕上げ層であり、上記モルタル仕上げ層６の上に、更に、塗着形成されるものであり、外壁の表層を構成する最終的な仕上げ層となる。
【００１８】
この土弁柄漆喰外壁仕上げ層７は、主成分として、炭酸カルシウムを使用し、骨材である花崗岩の加工砂と共にこの仕上げ層の本体的部分を構成する。
【００１９】
炭酸カルシウムは、貝殻やサンゴを焼成して作ることができる。特に、貝殻を焼成・粉砕して作った製品は「胡粉」と呼ばれ、湿度の高いときは、水分を吸い込み、水分の少ないときは水を供給する作用をなすことができる。
【００２０】
また、この土弁柄漆喰外壁仕上げ層は、シリカ（二酸化珪素）を添加剤として加えるが、該シリカ、即ち、二酸化珪素（ＳｉＯ２）は、珪素の酸化物であって、地殻を構成する物質として極めて多くの量を占めるもので、無色透明の固体である。シリカは、潤沢に入手することができ、表面層の硬化を助長することを期待することができる。
【００２１】
また更に、土弁柄漆喰外壁仕上げ層７には、酸化チタン、酸化鉄たる土弁柄を表面層に着色を施すために混和しているが、斯かる土弁柄の一つ、酸化チタン（ＴｉＯ２）は化学的に安定した粉末状を呈して陰蔽力を伴った白色顔料としての機能を発揮することができる。
【００２２】
他方、酸化鉄たる土弁柄は、三酸化二鉄（Ｆｅ２Ｏ３）を使用に供するものであり、天然に赤鉄鉱として産出もする。該三酸化二鉄は、製造方法や処理の手法によって黄色、赤褐色、紫色等に変化するが、一般的には赤色を呈するものである。
【００２３】
このような各種の土弁柄の種類や量の多寡を適宜組み合わせ按配して外壁表面における各種の配色バリエーションを選択して使用することが可能である。
【００２４】
最後に、この土弁柄漆喰外壁仕上げ層７には、メチルセルロース（ｍｅｔｈｙｌ  ｃｅｌｌｕｌｏｓｅ）を粘稠材として混和させるものであるが、該メチルセルロースとは、セルロースエーテルの一つであり、製造条件により、グルコース基当りの置換の度合いが諸形相を呈するものである。置換度の高いものが水溶液に粘稠性を付与するので、可及的に置換度の高いメチルセルロースを選択して使用する。斯かるメチルセルロースは、灰白色の粉体であり、水溶液の表面張力を下げ、澱粉やデキストリンとよく混和し、粘稠性を高め、各種の混合物と相俟って結合力を向上させる機能を発揮することができる。
【００２５】
このような、土弁柄漆喰外壁仕上げ層７は、新築建物の外壁においては、厚みは、６〜１５ｍｍを以って塗着形成するものとする。斯様にして、長期に亘り、天然壁の妙味を温存させることができるものである。
【００２６】
以上の土弁柄漆喰外壁構造は、主として新築建物の外壁に関して記述したのであるが、既存建物の外壁をリフォームする場合には、上記モルタル下塗り層及びモルタル仕上げ層は、既存の壁が十分外壁の役目を果たしているから、上記モルタル層は塗着するには及ばない。
【００２７】
しかしながら、既存の壁はゴミが付着しているので洗浄し、また、既存壁のモルタルの深部まで損傷劣化していた場合には、表面の洗浄前に、当該損傷部分を剥がし、芯部の補修と補強を行った上で、接着剤層を塗着形成する。その接着剤層の上に、上記ガラス繊維ネットを敷き込み、該ガラス繊維ネットの上から、上記土弁柄漆喰外壁仕上げ層７を塗着形成することによって、土弁柄漆喰外壁構造を提供することができる。ここで使用する接着剤も、可及的に、天然系の素材を使用し、石油化学系の合成樹脂エマルジョンを含有するものは可及的に回避することが望ましい。
【００２８】
以上のとおり、既存建物の補修、メンテナンスの場合にも、外壁表層に土弁柄漆喰外壁構造を、簡易迅速に提供することができる。
【００２９】
以上のとおり、本考案の建物の土弁柄漆喰外壁構造は、
ア：土弁柄漆喰という天然素材系の材料を用いるから、長期に亘って劣化せず高耐久性があると共に、石油化学製品の使用を回避したのでアレルギー源となる揮発性ガスの発生がなく健康に良く、環境に優しい外壁構造を提供し得る。
イ：天然素材を用いるから、安価に入手することが可能であり、土弁柄である酸化チタンや酸化鉄の諸組み合わせにより各種の色バリエーションを擁した天然素材の美麗をきわめた壁構造を提供することができる。
ウ：また、本考案の土弁柄漆喰外壁仕上げ層は炭酸カルシウムを主成分とする漆喰壁であるので、湿度を自動調節するのみならず、マイナスイオンを発生することを得るので、環境保全に資すると共に人畜の健全な生活、生態に好適な影響を与えることができる。
エ：しかも、これ等の効果を、本考案に係る建物の土弁柄漆喰外壁構造の一体的壁構造によって一挙に同時に相乗効果を発揮することができるものであるから、非常に優れた実践的有用性を奏する、優秀な考案である。
【産業上の利用可能性】
【００３０】
近時、所謂シックハウス症候群などと言われるように、建物の構造や用いる素材の有害ガス発生に伴う健康上の弊害が社会問題化してきている時勢において、本考案の如く天然素材を用い、合成樹脂素材等の化学物質を回避した土弁柄漆喰外壁構造は、住宅建設業界において極めて価値の高い有用性をもたらし、斯界における利用可能性はとても大きいものと言ってしかるべきである。
【図面の簡単な説明】
【００３１】
【図１】は、本考案の実施例を示し、土弁柄漆喰外壁構造の斜視図。
【符号の説明】
【００３２】
１        木摺板
２        透湿防水紙  
３        強化ラス網
４        モルタル下塗り層
５        ガラス繊維ネット
６        モルタル仕上げ層
７        仕上げ土弁柄漆喰層
【図１】
0003130667.tif 000003